【手続補正書】
【提出日】平成16年12月17日(2004.12.17)
【手続補正１】
【補正対象書類名】明細書
【補正対象項目名】請求項４
【補正方法】変更
【補正の内容】
【請求項４】
無機蛍光顔料がＺｎ２ＳｉＯ４：Ｍｎ、ＣａＳｉＯ４：Ｐｂ：Ｍｎ、ＺｎＳ：Ｃｕの少なくとも１種を含有する請求項１，２または３記載のインクジェット記録用紙。
【手続補正２】
【補正対象書類名】明細書
【補正対象項目名】０００６
【補正方法】変更
【補正の内容】
【０００６】
［４］無機蛍光顔料の比表面積が５０００〜２００００ｃｍ２／ｇである［１］、［２］または［３］記載のインクジェット記録用紙。
［５］無機蛍光顔料がＺｎ２ＳｉＯ４：Ｍｎ、ＣａＳｉＯ４：Ｐｂ：Ｍｎ、ＺｎＳ：Ｃｕの少なくとも１種を含有する［１］、［２］、［３］または［４］記載のインクジェット記録用紙。
［６］無機蛍光顔料が２００〜３６０ｎｍの波長の照射により励起され、４００〜７００ｎｍで発光する［１］〜［５］のいずれかに記載のインクジェット記録用紙。
【手続補正３】
【補正対象書類名】明細書
【補正対象項目名】０００９
【補正方法】変更
【補正の内容】
【０００９】
また、ポリエチレン、ポリプロピレン、ポリエステル、ポリ塩化ビニル、ポリカーボネート等の各種合成樹脂シート、フィルム等を使用することもできる。また、アルミフォイル等の金属箔も使用できる。さらに紙基材にポリエチレン、ポリプロピレン等の合成樹脂を押出しラミネートしたラミネート紙、紙基材に合成樹脂フィルムを貼り合せたもの等も使用できる。
また、後述するキャスト方式の光沢タイプインクジェット記録用紙においては、基材の空気透過量（ＪＩＳ  Ｐ８１１７）が２５００秒以下になるとキャストドラム上での乾燥の際、塗工層の水蒸気が基材を通じて抜けやすくなり、光沢性や操業性が向上するため好ましい。
【手続補正４】
【補正対象書類名】明細書
【補正対象項目名】００１０
【補正方法】変更
【補正の内容】
【００１０】
基材上に設ける記録層は、１）インク吸収性の高い顔料及び接着剤を主成分とするもの、２）インク吸収性の高い樹脂を主成分とするもの、に大別できる。１）の場合は、更に光沢層を表面に設けることにより光沢の優れるインクジェット記録用紙とすることもできる。２）の場合は通常光沢が高いものであるが、マット化剤（顔料、微粒子等）を配合して光沢を調整することもできる。
まず１）の態様について述べる。
記録層に含有させる顔料としては、非晶質シリカ（コロイダルシリカを含む）、ゼオライト、カオリン、クレー、焼成クレー、酸化亜鉛、酸化アルミニウム、水酸化アルミニウム、炭酸カルシウム、サチンホワイト、珪酸アルミニウム、セピオライト、スメクタイト、合成スメクタイト、ハイドロタルサイト、珪酸マグネシウム、炭酸マグネシウム、酸化マグネシウム、珪藻土、スチレン系プラスチックピグメント、尿素樹脂系プラスチックピグメント、ベンゾグアナミン系プラスチックピグメント等、一般塗工紙製造分野で公知公用の各種顔料が例示でき、単独で、若しくは併用で使用できる。この中でも、インク吸収性の点で、非晶質シリカ、ゼオライト、酸化アルミニウムが好ましく、特に、顔料の主成分として非晶質シリカを含有させることが好ましい。非晶質シリカとしては、合成非晶質シリカが好ましい。
【手続補正５】
【補正対象書類名】明細書
【補正対象項目名】００１８
【補正方法】変更
【補正の内容】
【００１８】
光沢層用塗工組成物中には白色度、粘度、流動性等を調節するために、一般の印刷用塗工紙やインクジェット記録用紙に使用されている顔料、消泡剤、着色剤、帯電防止剤、防腐剤及び分散剤、増粘剤等の各種助剤が適宜添加される。また、カチオン樹脂を配合し、光沢層にもインク染料定着性を付与させることが可能である。
前述した光沢層用塗工液を記録層上に塗工する場合、ブレードコーター、エアーナイフコーター、ロールコーター、ブラシコーター、チャンプレックスコーター、バーコーター、グラビアコーター等の各種公知の塗工装置が使用できる。またその後、好ましくは前述したように塗工層が湿潤状態にある間に、あるいは一旦乾燥し再湿潤後、加熱された鏡面ドラムに圧接、乾燥してキャスト仕上げを行う。この場合の光沢層用塗工液の塗工量は、乾燥固形分で０．２〜３０ｇ／ｍ２、好ましくは、１〜１０ｇ／ｍ２である。ここで、０．２ｇ／ｍ２未満では光沢が十分に出ない場合があり、３０ｇ／ｍ２を越えて多いとインク乾燥性が劣ったり、記録濃度が低下する恐れがある。
光沢層を設けた後で、さらにスーパーカレンダー等により平滑化処理を行うこともできる。
光沢層を設けた場合の、記録する面の表面の７５°光沢度（ＪＩＳ  Ｚ  ８７４１）は３０％以上が好ましく、これにより優れた画質と写真調の高品位の記録が得られる。光沢度はより好ましくは４０％以上、さらに好ましくは６５％以上である。上限は特にないが、例えば９５％である。
【手続補正６】
【補正対象書類名】明細書
【補正対象項目名】００１９
【補正方法】変更
【補正の内容】
【００１９】
次に、２）の樹脂を主成分とする記録層を設ける態様について述べる。
このタイプはインク吸収性樹脂を主成分とする記録層からなる。記録層で用いられるインク吸収性樹脂はゼラチン、カゼイン、澱粉、カチオン澱粉等の天然樹脂、ポリビニルアルコール、カチオン性ポリビニルアルコール、ポリビニルピロリドン、ポリウレタン、ポリエステル、ポリアクリル酸ソーダ、カルボキシメチルセルロース、メチルセルロース、ヒドロキシプロピルセルロース、ヒドロキシプロピルメチルセルロースなどの合成樹脂が挙がられ、特にポリビニルピロリドン、ポリビニルアルコールおよびヒドロキシプロピルメチルセルロース等のセルロース誘導体の中から1種以上の使用が好ましい。
記録層にはインク定着性を付与する目的でカチオン樹脂を配合することができる。カチオン樹脂としては、１）の態様で前述したものと同様のものが例示される。
カチオン樹脂を配合する場合、その配合量はインク吸収性樹脂１００重量部に対して１〜３０重量部であり、好ましくは１〜１０重量部である。１重量部より少ないと、十分な耐水性が得られず、３０重量部より多いとインク乾燥性が低下する恐れがある。
【手続補正７】
【補正対象書類名】明細書
【補正対象項目名】００２０
【補正方法】変更
【補正の内容】
【００２０】
この他記録層を構成する塗工層中には、発明の効果を阻害しない範囲で、記録層塗膜の耐水性を向上させるなどの目的でポリオレフィン樹脂、ウレタン樹脂、アクリル樹脂、ポリエステル樹脂、酢酸ビニル樹脂等の樹脂エマルジョンや各種ラテックスを配合することもできる。また、耐水性を向上させるなどの目的で、アルデヒド化合物、メラミン化合物、エポキシ化合物、尿素樹脂、イソシアネート、ポリエチレンイミン化合物等の架橋剤を配合することもできる。さらに、電子線、γ線、紫外線等の照射により架橋させ、耐水性を付与することも可能である。
また、記録用紙の光沢や透明性の調整やブロッキングを防止する目的で、各種の無機や有機の顔料および粒子を添加することも出来る。無機顔料としてはシリカ、クレー、タルク、炭酸カルシウム、ケイ酸アルミニウム、ゼオライト、アルミナ等が挙げられ、有機顔料や粒子としては、各種スチレン樹脂、アクリル樹脂、ウレタン樹脂等の各種プラスチック粒子や、セルロース微粉末や澱粉粒子が挙がられる。
【手続補正８】
【補正対象書類名】明細書
【補正対象項目名】００３０
【補正方法】変更
【補正の内容】
【００３０】
実施例１
紙基材の片面に処方１の塗工液１００部（固形分）に対し、［無機蛍光顔料１］を２部（固形分）を混合した塗工液（１８％）を、乾燥重量で１０ｇ／ｍ２となるようにエアーナイフコーターで塗工、乾燥しインクジェット記録用紙を得た。
実施例２
紙基材の片面に処方２の塗工液１００部（固形分）に対し、［無機蛍光顔料２］を２部（固形分）を混合した塗工液（１５％）を、乾燥重量で１０ｇ／ｍ２となるようにダイコーターで塗工、乾燥しインクジェット記録用紙を得た。
【手続補正９】
【補正対象書類名】明細書
【補正対象項目名】００３１
【補正方法】変更
【補正の内容】
【００３１】
実施例３
紙基材の片面に処方３の塗工液１００部（固形分）に対し、［無機蛍光顔料３］を２部（固形分）を混合した塗工液（１８％）を、乾燥重量で８ｇ／ｍ２となるようにエアーナイフコーターで塗工、乾燥し下塗り記録層を得た。
この下塗り記録層の上に、処方４の光沢層用塗工液（２８％）をロールコーターを用いて塗工した後、直ちに表面温度が８５℃の鏡面ドラムに圧接し、乾燥後、離型させ、キャストタイプの光沢インクジェット記録用紙を得た。光沢層の塗工量は乾燥重量で８ｇ／ｍ２であった。
実施例４
基材１の片面に処方５の塗工液１００部（固形分）に対し、［無機蛍光顔料１］を２部（固形分）を混合した塗工液（５５％）を、乾燥重量で１０ｇ／ｍ２となるようにブレードコーターで塗工、乾燥し下塗り層を得た。
次に下塗り層の上に、処方１の塗工液（１８％）を、乾燥重量で１０ｇ／ｍ２となるようにエアーナイフコーターで塗工、乾燥しインクジェット記録用紙を得た。
【手続補正１０】
【補正対象書類名】明細書
【補正対象項目名】００３２
【補正方法】変更
【補正の内容】
【００３２】
比較例１
紙基材の片面に処方1の塗工液（無機蛍光顔料の配合無し）（１８％）を、乾燥重量で１０ｇ／ｍ２となるようにエアーナイフコーターで塗工、乾燥しインクジェット記録用紙を得た。
比較例２
紙基材をそのまま用いた。
比較例３
紙基材の片面に処方１の塗工液１００部（固形分）に対し、有機蛍光染料（商品名：Ｗｈｉｔｅｘ  ＢＰＳ  ｌｉｑｕｉｄ（Ｈ），住友化学製）を２部（固形分）を混合した液（１８％）を，乾燥重量で１０ｇ／ｍ２となるようにエアーナイフコーターで塗工、乾燥しインクジェット記録用紙を得た。
【手続補正１１】
【補正対象書類名】明細書
【補正対象項目名】００３６
【補正方法】変更
【補正の内容】
【００３６】 
【発明の効果】
本発明はインクジェット記録適性に優れ、蛍光発光適性に優れ、印刷切手、有価証券、証明書等に使用された場合に、偽造を防止できるインクジェット記録用紙であった。